(57)【特許請求の範囲】
【請求項１】
熱硬化塗膜に耐傷性を付与したアルミ建材であって，該熱硬化塗膜の塗膜表層を含めて分散したフッ素樹脂パウダーと，その塗膜表層に浸出分散したポリオレフィン系樹脂のワックス粒子の双方を分散含有するとともに上記熱硬化塗膜におけるパウダーの分散含有量を０．０５〜０．５ｗｔ％，上記ワックス粒子の分散含有量を０．０５〜３．０ｗｔ％としてなることを特徴とする耐傷性塗膜を有するアルミ建材。
【請求項２】
フッ素樹脂パウダー及びポリオレフィン系樹脂以外の樹脂成分に対してフッ素樹脂パウダーを０．０５〜０．５ｐｈｒ，ポリオレフィン系樹脂を０．０５〜３．０ｐｈｒ配合した水溶性熱硬化樹脂塗料をアルミの化成皮膜又はアルミの陽極酸化皮膜に塗装する塗装工程と，該塗装した熱硬化樹脂塗料を熱硬化してその表層に上記ポリオレフィン系樹脂を浸出分散する焼付工程を備えることを特徴とする耐傷性塗膜を有するアルミ建材の製造方法。
【請求項３】
フッ素樹脂パウダー及びポリオレフィン系樹脂以外の樹脂成分に対してフッ素樹脂パウダーを０．０５〜０．５ｐｈｒ，ポリオレフィン系樹脂を０．０５〜３．０ｐｈｒ配合した熱硬化樹脂塗料をアルミの化成皮膜にロールコート，スプレー塗装又はフローコートによって塗装する塗装工程と，該塗装した熱硬化樹脂塗料を熱硬化してその表層に上記ポリオレフィン系樹脂を浸出分散する焼付工程を備えることを特徴とする耐傷性塗膜を有するアルミ建材の製造方法。
【発明の詳細な説明】
【技術分野】
【０００１】
本発明は，建具，カーテンウォール，外構材等のアルミ建材に関し，特にその塗膜に耐傷性を付与した耐傷性塗膜を有するアルミ建材及びその製造方法に関する。
【背景技術】
【０００２】
この種耐傷性塗膜を形成するようにアルミの陽極酸化皮膜に対する塗装工程と，該塗装した熱硬化樹脂塗料を熱硬化する焼付工程を経て熱硬化塗膜を形成するに用いる水溶性電着塗料として，下記特許文献のものは，アニオン型アクリル系の水溶性電着塗料にフッ素樹脂パウダーを配合することによって，熱硬化塗膜に耐傷性（耐擦り傷性，耐傷付き性等といってもよい）を付与するものとされ，このとき該水溶性電着塗料は，例えばアクリル樹脂にアミノ樹脂を加えた熱硬化性樹脂に対して，１０μｍ以下のフッ素樹脂パウダーを１〜３０ｐｈｒ配合するものとされ，これによって光沢値，鉛筆硬度，付着性，対アルカリ性，耐酸性を確保するとともに，例えば塗膜面に１０ｇ／ｃｍ２の荷重を負荷したダンボール紙を用いた，５ｃｍストロークの５０往復摩擦テストによっても擦り傷の発生がないという程度に高度な耐傷性を確保することができるものとされる。
【０００３】
【特許文献１】特開２００１−３２９２０９号公報
【発明の開示】
【発明が解決しようとする課題】
【０００４】
一般にアルミ建材は，これに用いるアルミ（アルミ合金）のバー材にあっては陽極酸化皮膜と熱硬化塗膜の複合皮膜を，また板材にあっては同様の複合皮膜又は化成皮膜と熱硬化塗膜の複合皮膜を備えることによってそれぞれ耐食性を確保するものとされ，また熱硬化塗膜は擦傷に対する基準をクリヤーした所定膜厚のものとされるが，それでもアルミ建材の加工，現場設置，使用形態等によっては熱硬化塗膜が擦傷を受け，その下地や素地が露出することにより耐食性が損なわれるに至る可能性が残されている。擦傷は，バー材や板材における相互の衝接，他の物との衝接等によって生じるが，例えばアルミサッシの如くにサッシ戸を，サッシ枠に開閉自在に収納した可動部分を有するものにあっては，可動部分をなすサッシ枠における突出レール，溝レール等のガイドレールと，サッシ戸における戸車，スラシ等のスライダーとが直接に接触し，スライダーが転動したり，摺動したりするために，可動部分におけるガイドレールの擦傷可能性を解消することは困難である。特にこの種アルミサッシは，ガイドレールを屋外側にして建築物の内外を区画するように設置使用されて風雨に曝されるために，雨水が乾燥して微細な土や砂を含めた塵埃が付着することを避けられず，この塵埃付着があると，スライダーの転動，摺動は，ガイドレールとの間で塵埃巻き込み摩擦となるために，その擦傷可能性を解消することは極めて困難である。
【０００５】
この点，特許文献のように，水溶性電着塗料にフッ素樹脂パウダーを配合すれば，該パウダーは該塗料との相溶性があるから，フッ素樹脂パウダーは，塗膜表層を含めて熱硬化塗膜に分散して，該パウダーが摩擦抵抗を減少するように作用し，従って上記ひっかき摩擦や塵埃巻き込み摩擦による擦傷可能性を可及的に解消することができ，アルミ建材における耐傷性を確保するための耐傷手段として有効なものと認められる。
【０００６】
しかし乍ら，特許文献の水溶性電着塗料によってバー材や板材に上記熱硬化塗膜を形成すると，（１）塗装工程において，塗装面に筋状の塗装ムラ，即ちランダムなスジムラが発生する傾向があること，（２）焼付工程においてこのスジムラが消えるケースと，残存するケースがあり，スジムラが残存したものは外観不良として出荷対象から除外する以外にないこと，（３）熱硬化塗膜を形成したバー材や板材を用いたアルミ建材を実際と同様に建築物に設置するように，建築物の壁面等との間でシーリングを施すと，シーリング材がバー材や板材から剥離した剥離部分が生じて，シーリング不良を招く傾向があること，といった現象が見られる。
【０００７】
本発明はかかる事情に基づいてなされたものであって，その解決課題とするところは，熱硬化塗膜の耐傷性を確保するとともに外観不良やシーリング不良を解消した耐傷性塗膜を有するアルミ建材を提供することにあり，またその製造方法を提供することにある。
【課題を解決するための手段】
【０００８】
上記課題に沿って検討した結果，本発明者らは，（１）熱硬化塗膜の外観不良は，フッ素樹脂パウダーはその水接触角が大きく撥水性を呈することによって，アルミ建材を電着槽から引き上げるに際して，例えば析出しない樹脂成分等の付着物が表面に残存した状態でアルミ建材の乾燥が始まり，付着物を含んだ水分がアルミ建材の表面に集中して液ダレとして流下することによる痕跡に起因していること，（２）シーリング不良は，同じく連続的な撥水点が形成されると，該撥水点が線状乃至面状にシーリングの接着を妨げるように，接着阻害要因をなすように作用することに起因していること，（３）これらフッ素樹脂パウダーによる外観不良，シーリング不良の発生は，熱硬化塗膜中のパウダーの分散含有量に比例するように，これが相対的に多い場合に生じ易く，少ないときには生じないこと，（４）外観不良，シーリング不良のない程度のフッ素樹脂の分散含有量では，熱硬化塗膜の表層のフッ素樹脂が不足して，熱硬化塗膜における擦傷可能性を招き易いこと，（５）このとき，フッ素樹脂パウダーに加えて，更にポリオレフィン系樹脂を熱硬化塗膜に分散含有するように併用すれば，ポリオレフィン系樹脂は，熱硬化塗膜の熱硬化に際して表層に浸出分散したワックス粒子となり，ワックス作用を発揮することによってフッ素樹脂パウダーとともに熱硬化塗膜の耐傷性を有効に確保するものとなること，（６）フッ素樹脂パウダーとポリオレフィン系樹脂のワックス粒子の併存によって，外観不良，シーリング不良を招くことは基本的にないこと，（７）これらの併用によって，フッ素樹脂パウダーがアルミ建材における静摩擦係数を低下し，ポリオレフィン系樹脂のワックス粒子が動摩擦係数を低下するとともにこれらが相乗的に作用することによって，ひっかき摩擦，塵埃巻き込み摩擦に対して，擦傷可能性を可及的に解消し得る熱硬化塗膜とすることができること，このとき，熱硬化塗膜におけるフッ素樹脂パウダーと，ポリオレフィン系樹脂のワックス粒子の分散含有量について，フッ素樹脂パウダーが０．０５ｗｔ％，ワックス粒子が０．５ｗｔ％をそれぞれ下回ると，熱硬化塗膜に対するひっかき摩擦や巻き込み摩擦による擦傷が生じ易くなって，擦傷可能性の解消が不充分となる一方，フッ素樹脂パウダーが０．５ｗｔ％を上回ると，熱硬化塗膜の熱硬化後にも上記スジムラの外観不良が残存するとともにシーリング不良を招く傾向が強くなり，またワックス粒子の増減によって外観不良，シーリング不良を招くことはないにしても，ワックス粒子の増加により熱硬化塗膜の光沢度を上げるように作用するとともに電着塗装を行うとき，その電流効率を漸減低下するように作用するところ，３．０ｗｔ％を上回ると，熱硬化塗膜の光沢度が，市販のアルミ建材に照らして高くなり，光沢度の過度化により商品価値を低下するように作用するとともに電着塗装にあっては電流効率が低下し，電力消費量に無駄を生じるように作用することについて，その知見を得るに至った。
【０００９】
本発明はかかる知見に基づいてなされたもので，請求項１に記載の発明を，熱硬化塗膜に耐傷性を付与したアルミ建材であって，該熱硬化塗膜の塗膜表層を含めて分散したフッ素樹脂パウダーと，その塗膜表層に浸出分散したポリオレフィン系樹脂のワックス粒子の双方を分散含有するとともに上記熱硬化塗膜におけるパウダーの分散含有量を０．０５〜０．５ｗｔ％，上記ワックス粒子の分散含有量を０．０５〜３．０ｗｔ％としてなることを特徴とする耐傷性塗膜を有するアルミ建材としたものである。
【００１０】
請求項２に記載の発明は，主にバー材の電着塗装によるアルミ建材の製造を行うについて，水溶性熱硬化樹脂塗料を用いることによって，フッ素樹脂パウダー及びポリオレフィン系樹脂は塗膜への移行率が，前者で６０％程度，後者で７０％程度であるから，該移行率を考慮してフッ素樹脂パウダー及びポリオレフィン系樹脂のワックス粒子を上記好ましい形態の分散含有量とする製造方法を提供するように，これを，フッ素樹脂パウダー及びポリオレフィン系樹脂以外の樹脂成分に対してフッ素樹脂パウダーを０．０５〜０．５ｐｈｒ，ポリオレフィン系樹脂を０．０５〜３．０ｐｈｒ配合した水溶性熱硬化樹脂塗料をアルミの化成皮膜又はアルミの陽極酸化皮膜に塗装する塗装工程と，該塗装した熱硬化樹脂塗料を熱硬化してその表層に上記ポリオレフィン系樹脂を浸出分散する焼付工程を備えることを特徴とする耐傷性塗膜を有するアルミ建材の製造方法としたものである。
【００１１】
請求項３に記載の発明は，電着塗装以外の塗装方法を採用することも多い主に板材のアルミ建材を製造するについて，同じくフッ素樹脂パウダー及びポリオレフィン系樹脂のワックス粒子を上記好ましい形態の分散含有量とする製造方法を提供するように，これを，フッ素樹脂パウダー及びポリオレフィン系樹脂以外の樹脂成分に対してフッ素樹脂パウダーを０．０５〜０．５ｐｈｒ，ポリオレフィン系樹脂を０．０５〜３．０ｐｈｒ配合した熱硬化樹脂塗料をアルミの化成皮膜にロールコート，スプレー塗装又はフローコートによって塗装する塗装工程と，該塗装した熱硬化樹脂塗料を熱硬化してその表層に上記ポリオレフィン系樹脂を浸出分散する焼付工程を備えることを特徴とする耐傷性塗膜を有するアルミ建材の製造方法としたものである。
【００１２】
本発明はこれらをそれぞれ発明の要旨として，上記課題解決の手段としたものである。
【発明の効果】
【００１３】
本発明は以上のとおりに構成したから，請求項１に記載の発明は，熱硬化塗膜の耐傷性を確保するとともに外観不良やシーリング不良を解消した耐傷性塗膜を有するアルミ建材を提供することができる。
【００１４】
請求項２に記載の発明は，主にバー材の電着塗装によるアルミ建材の製造を行うについて，フッ素樹脂パウダー及びポリオレフィン系樹脂のワックス粒子を上記好ましい形態の分散含有量とする製造方法を提供することができる。
【００１５】
請求項３に記載の発明は，電着塗装以外の塗装方法を採用することも多い主に板材のアルミ建材を製造するについて，同じくフッ素樹脂パウダー及びポリオレフィン系樹脂のワックス粒子を上記好ましい形態の分散含有量とする製造方法を提供することができる。
【発明を実施するための最良の形態】
【００１６】
以下，更に具体的に本発明を説明すれば，図１はアルミ建材に形成した複合皮膜のモデルを示した縦断面図であり，図中１は，バー材又は板材のアルミ素地，２は複合皮膜のアルミ素地１側に位置する陽極酸化皮膜，３は該陽極酸化皮膜２上に塗装した熱硬化樹脂塗膜であり，該熱硬化樹脂塗膜３は，その塗膜表層を含めて分散したフッ素樹脂パウダー３１と，その塗膜表層に浸出分散したポリオレフィン系樹脂のワックス粒子３２の双方を分散含有してあり，これによって該アルミ建材の熱硬化塗膜３は，フッ素樹脂パウダー３１が静摩擦係数を低下し，ポリオレフィン系樹脂のワックス粒子３２が動摩擦係数を低下するとともにこれらが相乗的に作用することによって，そのひっかき摩擦，塵埃巻き込み摩擦に対する耐傷性を確保したものとしてある。このとき熱硬化塗膜３は，これらフッ素樹脂パウダー３１とポリオレフィン系樹脂のワックス粒子３２の双方を分散含有するも，例えば着色艶消しの良好な塗膜面を有して，スジムラ等外観不良がなく，また壁面との間の防水に用いるシーリング材との良好な接着性を有して，例えばアルミサッシ，アルミカーテンウオール等の建造物に設置使用する用途のアルミ建材として好適な上記耐傷性を備えたものとしてある。
【００１７】
このとき，上記熱硬化塗膜３におけるフッ素樹脂パウダー３１の分散含有量は，これを０．０５〜０．５ｗｔ％，上記ポリオレフィン系樹脂のワックス粒子３２の分散含有量は，これを０．０５〜３．０ｗｔ％としてあり，これによって，上記フッ素樹脂パウダー３１の含有による静摩擦係数の低下とポリオレフィン系樹脂のワックス粒子３２の含有による動摩擦係数の低下を行うとともにこれらの相乗的な作用によって好ましい耐傷性を確保するものとしてあり，これによって，フッ素樹脂パウダー３１，ワックス粒子３２がそれぞれ０．０５ｗｔ％を下回ることによる静摩擦係数と動摩擦係数の高止まりによる擦傷可能性を解消するとともにフッ素樹脂パウダー３１が０．５ｗｔ％を上回ることによるスジムラの外観不良，シーリング不良の可能性を解消し，またワックス粒子３２が３．０ｗｔ％を上回ることによる熱硬化塗膜の光沢度の過度化や，熱硬化塗膜３形成時の電流効率の低下を防止したものとしてある。
【００１８】
熱硬化塗膜は，例えばアクリル系，メラミン系，ポリエステル系等の熱硬化樹脂を主体とした各種塗料を常法に従って使用するものとしてあり，フッ素樹脂パウダーは，ＰＶｄＦ（ポリフッ化ビニリデン樹脂），ＰＴＦＥ（四フッ化エチレン樹脂），ＢＴＦＥ（四フッ化エチレン・エチレン樹脂），ＦＥＰ（四フッ化エチレン・六フッ化プロピレン樹脂）等のうちから選択したものを使用でき，またポリオレフィン系樹脂は，エチレン，プロピレン，ブテンなどのオレフィン類の単独重合体又は異種ポリオレフィンとの共重合体のうちから選択したものを使用するものとしてある。
【００１９】
このときフッ素樹脂パウダーは，平均粒径を０．１μｍ〜数百μｍ程度とした各種粒径のものが市販されるが，該フッ素樹脂パウダーの平均粒径は，これを０．２μｍ〜７μｍ程度のものとして，水溶性電着塗料に分散含有するのが，アルミ建材の耐傷性に相応しく静摩擦係数を低下した熱硬化塗膜を得る上で好ましい。即ちフッ素樹脂パウダーの平均粒径が０．２μｍを下回ると価格的に高価となりアルミ建材として実用的でなくなり，一方７μｍを上回ると，この種の熱硬化塗膜の膜厚は，一般に１０μｍ以下であることから，熱硬化塗膜の膜厚に近いものが含まれる結果，熱硬化塗膜の密着性，表面粗さ，耐衝撃性といった塗膜性能に影響を与える可能性を招く。
【００２０】
ポリオレフィン系樹脂は，融点が５０℃程度から１５０℃程度にして極性が低いものから高いものまで各種のものが市販されるが，融点が１００〜１４０℃程度，好ましくは１００〜１３０℃のワックス粒子を使用して，これを水溶性電着塗料に分散含有するのが，アルミ建材の耐傷性に相応しく動摩擦係数を低下した熱硬化塗膜を得る上で好ましい。このとき該ポリオレフィン系樹脂のワックス粒子は，その平均粒径を１．５〜７μｍ程度，例えば２．５〜７μｍ程度のものとするのが，上記フッ素樹脂パウダーにおけると同様に塗膜性能を維持しつつ上記擦傷可能性を解消する上で好ましい。
【００２１】
耐傷性塗膜を有するアルミ建材の製造は，フッ素樹脂パウダー及びポリオレフィン系樹脂以外の樹脂成分に対してフッ素樹脂パウダーを０．０５〜０．５ｐｈｒ，ポリオレフィン系樹脂を０．０５〜３．０ｐｈｒ配合した水溶性熱硬化樹脂塗料をアルミの陽極酸化皮膜に電着塗装する塗装工程と，該塗装した熱硬化樹脂塗料を熱硬化してその表層に上記ポリオレフィン系樹脂を浸出分散する焼付工程を備えるものとすればよく，これによってフッ素樹脂パウダー３１及びワックス粒子３２の上記含有量によって耐傷性を備えた熱硬化塗膜３を形成することができ，また熱硬化塗膜の光沢度の過度化や，熱硬化塗膜３形成時の電流効率の低下を防止したものとすることができる。
【００２２】
陽極酸化皮膜を形成する陽極酸化工程，塗装工程，焼付工程は，それぞれ常法に従って，これを行えばよく，塗装工程，焼付工程を経ることによって，アルミ建材に電着された熱硬化性塗膜が架橋してその熱硬化がなされるとともにフッ素樹脂パウダー３１が塗膜表層を含めて熱硬化塗膜３中に分散して含有され且つポリオレフィン系樹脂のワックス粒子３２が塗膜表層に浸出分散して含有されるようになる。即ちフッ素樹脂パウダーは，水溶性熱硬化塗料に対する相溶性があることによりその配合によって水溶性熱硬化塗料に均一に分散し，該分散状態でアルミ建材に電着され熱硬化塗料が熱硬化して塗膜を形成する一方，ポリオレフィン系樹脂のワックス粒子３２は，同様に熱硬化塗料に分散状態で電着されるが，焼付工程で高温を受けて溶融するとともに浸出性があることにより塗膜表層に移行して浸出し，該浸出状態で熱硬化して塗膜を形成する。
【００２３】
上記例は，熱硬化樹脂塗膜を陽極酸化皮膜上に電着塗装によって形成したものとしたが，同じくフッ素樹脂パウダーとポリオレフィン系樹脂のワックス粒子を分散含有することによって耐傷性を有する熱硬化樹脂塗膜は，アルミ建材のバー材又は板材，特にカーテンウォール等のパネル用の板材においては，アルミ素地を化成処理して形成した，例えばクロムとアルミの酸化物皮膜による化成皮膜に塗装したものとすることができる。この場合，アルミ建材の製造は，これを，上記陽極酸化皮膜に代えて化成皮膜を形成し，電着塗装の塗装工程に代えて，ロールコート，スプレー塗装又はフローコートの塗装工程を用いるようにすればよい。即ちその製造方法は，フッ素樹脂及びポリオレフィン系樹脂以外の樹脂成分に対してフッ素樹脂パウダーを０．０５〜０．５ｐｈｒ，ポリオレフィン系樹脂を０．０５〜３．０ｐｈｒ配合した熱硬化樹脂塗料をアルミの化成皮膜にロールコート，スプレー塗装又はフローコートによって塗装する塗装工程と，該塗装した熱硬化樹脂塗料を熱硬化してその表層に上記ポリオレフィン系樹脂を浸出分散する焼付工程を備えるものとすればよい。このとき熱硬化性樹脂塗料，フッ素樹脂パウダー，ポリオレフィン系樹脂のワックス粒子については，上記と同様のものを用いるとともに化成処理，ロールコート，スプレー塗装又はフローコートの塗装工程は常法に従って，これを行えばよい。
【００２４】
このようにフッ素樹脂パウダーとポリオレフィン系樹脂のワックス粒子を分散含有した熱硬化樹脂塗膜は，フッ素樹脂パウダーが静摩擦係数の低下作用を，ワックス粒子が動摩擦係数の低下作用を分担するとともにこれらが相乗的に機能して摩擦抵抗を大きく減少して，熱硬化塗膜に対するひっかき摩擦や巻き込み摩擦による擦傷可能性を可及的に解消して，これら摩擦に対する耐久性を確保したものとするとともに上記外観不良やシーリング不良のないアルミ建材とすることができる。
【００２５】
即ち図２は，フッ素樹脂パウダー配合量をゼロ，０．１ｗｔ％とし，ポリオレフィン系樹脂の配合量をゼロ，０．５ｗｔ％，１．０ｗｔ％，３ｗｔ％と変化したとき及びポリオレフィン系樹脂をゼロとし，フッ素樹脂パウダーの配合量を単独で０．５ｗｔ％としたときの圧子摺動試験の結果を示したグラフである。これによれば，フッ素樹脂パウダーを０．１ｗｔ％配合したときに，該パウダーがゼロのときに比較して塗膜の耐久性が飛躍的に向上し，ポリオレフィン系樹脂０．５ｗｔ％の配合によって，フッ素樹脂パウダーを単独で０．５ｗｔ％としたときより優れた耐久性を示しており，該図２から，フッ素樹脂パウダー，ポリオレフィン系樹脂を配合することによって熱硬化塗膜が双方を分散含有することによってこれらが摩擦係数の低下に相乗効果を奏することが分る。
【００２６】
図３は，フッ素樹脂パウダー及びポリオレフィン系樹脂をともにゼロとしたときの摩擦係数を１００として，フッ素樹脂パウダー配合量をゼロとし，ポリオレフィン系樹脂の配合量をゼロ，０．５ｗｔ％，１．０ｗｔ％，３．０ｗｔ％と変化したとき，ポリオレフィン系樹脂の配合量をゼロとし，フッ素樹脂パウダーを０．５ｗｔ％としたとき，並びにフッ素樹脂パウダーの配合量を０．１ｗｔ％とし，ポリオレフィン系樹脂の配合量を０．５ｗｔ％，１．０ｗｔ％，３．０ｗｔ％としたときの相対的な摩擦係数を示したグラフである。これによれば，ポリオレフィン系樹脂のワックス粒子が動摩擦係数を低下するように作用し，フッ素樹脂パウダーが静摩擦係数を低下するように作用すること，フッ素樹脂パウダー及びポリオレフィン系樹脂の双方を配合することによって静摩擦係数及び動摩擦係数を低下し，特に動摩擦係数を大きく低下するに至ることが判明する。
【実施例１】
【００２７】
四フッ化エチレン樹脂（住友スリーエム株式会社ダイニオンＴＦ９２０７）０．１ｐｈｒとし，ポリエチレン樹脂（ビックケミー・ジャパン株式会社Ａｑｕａｍａｔ２６３）を，フッ素樹脂パウダー及びポリオレフィン系樹脂以外の樹脂成分に対して０．１ｐｈｒ，０．３ｐｈｒ，０．５ｐｈｒ，１．０ｐｈｒ，２．０ｐｈｒ，３．０ｐｈｒと変化して，それぞれ水溶性熱硬化樹脂塗料（神東塗料株式会社製）に配合した各電着塗料を用いて，厚さ９μｍの陽極酸化皮膜を形成したＪＩＳ６０６３Ｔ５アルミ板（６×１２ｃｍ）に電圧２００Ｖで電着塗装を施し，厚さ１０μｍの電着塗膜を形成し，電着塗膜の目視による外観不良有無の評価を行った。その後アルミ板に２００℃，３０分間の焼付を施して，フッ素樹脂パウダーとポリオレフィン系樹脂を含有する熱硬化塗膜を形成し，同じく熱硬化塗膜の目視による外観評価を行った。更に圧子摺動試験として，摺動試験機の可動テーブルにアルミ板を固定し，ＳＵＳボール圧子に１００ｋｇ／ｃｍ２の荷重を負荷してアルミ板に載置した上，可動テーブルを往復移動してボール圧子による熱硬化塗膜の擦傷（熱硬化塗膜の剥れによる陽極酸価皮膜の露出）までの摺動回数（往復移動１回で２回カウント）を測定した。目視による外観不良有無の評価及び圧子摺動試験結果の評価を表１に示す。
【実施例２】
【００２８】
四フッ化エチレン樹脂を０．３ｐｈｒとした以外，実施例１と同様とした。外観不良有無の評価及び圧子摺動試験結果の評価を表１に示す。
【実施例３】
【００２９】
四フッ化エチレン樹脂を０．５ｐｈｒとした以外，実施例１と同様とした。外観不良有無の評価及び圧子摺動試験結果の評価を表１に示す。
【実施例４】
【００３０】
四フッ化エチレン樹脂を０．０５ｐｈｒとした以外，実施例１と同様とした。外観不良有無の評価及び圧子摺動試験結果の評価を表１に示す。
【比較例１】
【００３１】
四フッ化エチレン樹脂を０ｐｈｒとした以外，実施例１と同様とした。外観不良有無の評価及び圧子摺動試験結果の評価を表１に示す。
【比較例２】
【００３２】
四フッ化エチレン樹脂を０．０１ｐｈｒとした以外，実施例１と同様とした。外観不良有無の評価及び圧子摺動試験結果の評価を表１に示す。
【比較例３】
【００３３】
四フッ化エチレン樹脂を０．０３ｐｈｒとした以外，実施例１と同様とした。外観不良有無の評価及び圧子摺動試験結果の評価を表１に示す。
【比較例４】
【００３４】
四フッ化エチレン樹脂を１．０ｐｈｒとした以外，実施例１と同様とした。外観不良有無の評価及び圧子摺動試験結果の評価を表１に示す。
【００３５】
【表１】
0005266493.tif 000002
【図面の簡単な説明】
【００３６】
【図１】フッ素樹脂パウダーとポリオレフィン系樹脂ワックス粒子の分布モデルを示すアルミの縦断面図である。
【図２】フッ素樹脂パウダーとポリオレフィン系樹脂の配合による圧子摺動試験の結果を示す棒グラフである。
【図３】フッ素樹脂パウダーとポリオレフィン系樹脂の配合による摩擦係数の変化を示す棒グラフである。
【符号の説明】
【００３７】
１  アルミ素地
２  陽極酸化皮膜
３  熱硬化樹脂塗膜
３１  フッ素樹脂パウダー
３２  ワックス粒子
【図１】
0005266493.tif 000003
【図２】
0005266493.tif 000004
【図３】
0005266493.tif 000005